(57)【要約】【課題】従来提案されてきたクレー射撃の標的用組成物よりも環境負荷の少ない組成を有しつつ、強度および破砕性の両立という標的の基本特性を満足し、さらに、これまでは検討されていない生産性の向上をも実現する、クレー標的用組成物およびその組成物を用いてなるクレー標的を提供する。【解決手段】本発明に係る組成物は、質量%で、無機充填材を75%〜89%、ポリスチレン：5%〜10%、脂肪族芳香族炭化水素樹脂：2%〜4%、非結晶オレフィン樹脂：2〜5%、および安定/滑剤：2%〜7%を含み熱可塑性である。無機充填材は、比重が2〜3g/cｍ3であることが好ましく、炭酸カルシウムが特に好ましい。本発明に係るクレー標的は、この組成物を射出成形することで得られる。【選択図】なし【特許請求の範囲】
【請求項１】
質量％で、無機充填材を７５〜８９％、ポリスチレンを５〜１０％、脂肪族芳香族炭化水素樹脂を２〜４％、非結晶オレフィン樹脂を２〜５％、および安定/滑剤を２〜７％含み、熱可塑性であることを特徴とするクレー標的用組成物。
【請求項２】
前記無機充填材の比重が２〜３ｇ／ｃｍ３である請求項１記載のクレー標的用組成物。
【請求項３】
前記無機充填材が炭酸カルシウムである請求項１記載のクレー標的用組成物。
【請求項４】
請求項１から３に記載されるクレー標的用組成物１００質量部に対して、１０質量部以下で着色剤を含むことを特徴とするクレー標的用組成物。
【請求項５】
請求項１から４に記載されるクレー標的用組成物を射出成形して得られたものであることを特徴とするクレー標的。
【発明の詳細な説明】
【技術分野】
【０００１】
この発明は、クレー射撃に用いられる標的に関し、具体的には、クレー射撃に用いられる標的（クレー標的）およびそのための組成物に関する。
【背景技術】
【０００２】
オリンピックやその他の競技で行なわれる射撃を競う競技のひとつに、クレー射撃競技がある。そのクレー射撃とは、標的放出機械より一定の高さに打ち上げられた標的を、決められた距離の射撃位置から、銃で撃ち落とす競技である。なお、標的を撃ち落とすとは、銃より発射した弾丸が、打ち上げられた標的に当たると、その標的が破砕される、具体的には５個以上の破片に砕けることを意味する。
【０００３】
したがって、標的に必要とされる性能は次のとおりである：
（１）標的が、標的放出機械より打ち出されるとき、機械の打撃に耐えられる強度を持つこと、
（２）銃弾が標的当った時には、その標的が、容易にばらばらに（５個以上に）破壊されること、
（３）標的の色が、競技者にとって白色のように判別し易い色であること、
（４）決められた範囲内の大きさであること、
（５）決められた範囲内の重量であること等である。
【０００４】
上記に示したような標的の性能や大きさについては、クレー射撃の競技団体が企画として、次のように定めている：
直径：１１０±１ｍｍ
高さ：２５〜２６ｍｍ
重さ：１０５±５ｇ
色彩：通常の光線の基で射撃場の背景に対し、明瞭に見えること。
破壊：８０ｍの距離の放出に耐える強度を備え、規定の射程内において、標準スキート・トラップ装弾により容易に破壊されること
【０００５】
従来、このクレー射撃で広く使われている標的は、主に石油ピッチなどから製造されていた。しかしながら、ピッチは環境に影響を及ぼす材料であることからピッチを使用しない標的が提案されており、例えば特許文献１や特許文献２に開示されるように、フライアッシュやセッコウ、石灰石など非金属鉱物を用いることが開示されている。
【特許文献１】特開平１１−３５１８００号公報
【特許文献２】特開２００６−２６６５３１号公報
【発明の開示】
【発明が解決しようとする課題】
【０００６】
しかしながら、上記のように、石油ピッチを無機系の材料に置き換えた結果、クレー射撃の標的としての基本特性である放出機械による打ち出し力に耐える強度と、弾丸が当たっときの破砕性とを両立させることが困難となり、上記の文献に開示される標的用組成物では、大量のイオウおよびイオウ改質剤や繊維状物質類を含有させなければならない。
【０００７】
イオウは酸化により硫酸など硫黄酸化物を容易に生成し、これが山野に拡散すれば植物や動物にとって好ましいものでないことは明らかである。したがって、このような物質を含むようでは、環境負荷物質を除外するという当初の目的を達成することができているとはいえない。また、製造工程においても同様に硫黄酸化物が発生するため、生産段階での環境負荷も大きい。
【０００８】
また、繊維状物質は、クレーが割れることによって空中に飛散すれば、競技者自身や動物の体表面に付着して刺激を与えたり、吸引されて呼吸器に障害を与えたりすることが懸念され、やはり環境負荷の緩和の観点で好ましくない。
【０００９】
すなわち、これまで開示される標的用組成物は、環境負荷の緩和の観点で満足できるものではなかった。
また、これまで開示される「環境に優しい」とされるクレー標的用組成物は、割れ方などのクレー標的として求められる基本的な特性と環境対応との両立を実現しようとするあまり、その生産性についてはほとんど留意されていなかった。このため、製造方法として、生産性が必ずしも高くないプレス成形で製造することしかできていなかった。
【００１０】
本発明は、従来提案されてきたクレー射撃の標的用組成物よりも環境負荷の少ない組成を有しつつ、強度および破砕性の両立という標的の基本特性を満足し、さらに、これまでは検討されていない生産性の向上をも実現する、クレー射撃の標的用組成物（以下、「クレー標的用組成物」という。）およびその組成物を用いてなるクレー射撃用の標的（以下、「クレー標的」という。）を提供することを目的とする。
【課題を解決するための手段】
【００１１】
上記の課題を解決するために、本発明者が着目したのは、樹脂系材料の形状創成方法として最も生産性が高い射出成形である。しかしながら、射出成形はその原理から明らかなように、対象となる組成物は熱可塑性であることが求められ、具体的には、その組成物により決定される現実の射出成形温度、例えば１３０℃〜２５０℃程度の範囲で、口径数ｍｍの射出孔から数ｔ／ｃｍ２の圧力で金型内部に射出されるという、高い流動性を有していなければならない。
【００１２】
ところが、これまでのクレー標的用組成物は、クレー標的として必要とされる強度および破砕性を確保するために大量の無機系材料（例えば特許文献１における非金属鉱物）を含有するため、高温における樹脂流動性を低下させることはきわめて困難であった。
【００１３】
本発明者は、環境負荷がピッチなどに比べると相対的に低い材料を用いて種々検討した結果、複数種類の特定の有機系材料を特定の含有率で配合することによって上記の課題を解決することが可能であるとの知見を得た。
【００１４】
この知見に基づき完成された発明は次のとおりである。
【００１５】
（1）質量％で、無機充填材を７５〜８９％、ポリスチレンを５〜１０％、脂肪族芳香族炭化水素樹脂を２〜４％、非結晶オレフィン樹脂を２〜５％、および安定/滑剤を２〜７％含み、熱可塑性であることを特徴とするクレー標的用組成物。
【００１６】
（２）前記無機充填材の比重が２〜３ｇ／ｃｍ３である上記（１）記載のクレー標的用組成物。 
【００１７】
（３）前記無機充填材が炭酸カルシウムである上記（１）記載のクレー標的用組成物。      
【００１８】
（４）上記（１）から（３）に記載されるクレー標的用組成物１００質量部に対して、１０質量部以下で着色剤を含むことを特徴とするクレー標的用組成物。 
【００１９】
（５）上記（１）から（４）に記載されるクレー標的用組成物を射出成形して得られたものであることを特徴とするクレー標的。 
【発明の効果】
【００２０】
本発明に係る組成物は、ピッチはもちろん、イオウなどを使用することなく、これまでの標的と比べてなんら遜色のない強度と破砕性とを実現している。しかも、熱可塑性であるから、樹脂系材料の形状創成方法として最も生産性が高い射出成形によりクレー標的を成形することが可能である。
【００２１】
このため、かかる組成物を用いたクレー射撃用標的は、これまでの放出機械を用いて、これまでの標的と同様の射的感覚を使用者に与えながら、環境負荷をこれまでになく低下させることができる。したがって、後処理が容易であり、射撃場での処理費用を大幅に削減できる。また、射出成形により生産されているため、生産効率が飛躍的に高めまっている。しかも、使用後のクレー標的も熱可塑性材料であるから、これを粉砕すれば、再び射出成形材料とすることができ、そのようにすることで、さらなる生産性の効率の向上と環境負荷の緩和とが実現される。
【発明を実施するための最良の形態】
【００２２】
本発明について、最良の形態を中心として、以下に具体的に説明する。本明細書における「％」とは、特にことわりがない限り質量％である。
【００２３】
１．組成
（１）概要
本発明に係るクレー標的用組成物は、無機充填材を７５〜８９％、ポリスチレンを５〜１０％、脂肪族芳香族炭化水素樹脂を２〜４％、非結晶オレフィン樹脂を２〜５％、および安定/滑剤を２〜７％含む。
以下に各成分について説明する。
【００２４】
（２）無機充填材
本発明に係るクレー標的用組成物の成分の一つである無機充填材とは、有機材料でない材料、すなわち金属、金属含有無機化合物、もしくは非金属系化合物またはこれらの複合物もしくは混合物であって、球形相当直径が３ｍｍ以下のものの集合体をいう。この無機充填材は、組成物全体の比重を所定の範囲（約１．７〜２．５ｇ／ｃｍ３）とするためのものである。したがって、その比重は２〜３ｇ／ｃｍ３、すなわち１．５ｇ／ｃｍ３以上３．５ｇ／ｃｍ３未満であることが好ましく、クレー標的の基本特性として求められる重量範囲を容易に満足することができる。この観点から、無機充填材は１．７〜３．０ｇ／ｃｍ３とすることが特に好ましい。
【００２５】
無機充填材は、具体的には、金属からなる無機充填材として鉄粉、アルミニウム粉、亜鉛粉が挙げられる。また、金属含有無機化合物からなる無機充填材として炭酸カルシウム、沈降性硫酸バリウム（バライト）、硫酸カルシウム（石膏）、水酸化アルミ、炭酸マグネシウム、水酸化マグネシウム、酸化マグネシウム、酸化チタンが挙げられる。非金属化合物からなる無機充填材としてガラス、グラスファイバー、珪藻土、カーボンブラックが挙げられる。また、これらの複合物としてタルク、カオリンクレー、長石粉、酸性白土、マイカ、ロウ石クレー、セリサイトが挙げられる。これらから複数を選択し、それぞれを適量配合することで所定の比重を有する無機充填材としてもよい。
【００２６】
これらの無機充填材のうち、炭酸カルシウムを含むことが好ましい。
本発明において無機充填材は粉体または粒子体で使用することが好ましい。粒径分布は０．１μｍ〜１．０ｍｍを使用することが好ましい。０．１μｍ〜０．５ｍｍの範囲とすればさらに好ましく、０．１μｍ〜１００μｍの範囲とすれば最も好ましい。粒径が０．１μｍ未満では凝集により均一分散されないことが懸念され、１．０ｍｍを超えると、やはり均一分散しにくくなるため、製品の品質ばらつきを生ずる可能性がある。なお、無機充填材の形状が繊維状である場合には、射出成形加工において金型を傷つけ金型寿命を著しく低下させる可能性が高い。したがって、無機充填材の形状は繊維状でないことが好ましい。
【００２７】
無機充填材の含有量は７５〜９０％の範囲とする。７５％未満では、弾丸が当たったときにクレー標的がばらばらにならない、すなわち破砕性が不芳になる可能性が高くなり、逆に９０％を超えると、クレー標的としての満足すべき強度に至らないおそれがある。この観点で、無機充填材の含有量は７５％〜８５％であれば特に好ましい。
【００２８】
（３）ポリスチレン
本発明に係るクレー標的用組成物の成分の一つであるポリスチレンは非晶質の熱可塑性樹脂であり、射出成形が可能である。また、機械特性の観点からは、一般用途の汎用ポリスチレン（Ｇｅｎｅｒａｌ  Ｐｕｒｐｏｓｅ  Ｐｏｌｙ―Ｓｔｙｒｅｎｅ：ＧＰＰＳ）を用いてもよいが、耐衝撃性を高めた耐衝撃性ポリスチレン（Ｈｉｇｈ  Ｉｍｐａｃｔ  Ｐｏｌｙ―Ｓｔｙｒｅｎｅ：ＨＩＰＳ）を用いてもよい。
【００２９】
ポリスチレンを５〜１０％含有させることにより、本発明に係る組成物からなるクレー標的の表面硬度を適正な範囲にすることが実現され、このため、強度と破砕性とがバランスよく両立する。このバランスを高度に両立する観点から好ましい含有率は６〜８％である。
【００３０】
（４）非晶性オレフィン系重合体
本発明に係るクレー標的用組成物の成分の一つである非晶性オレフィン系重合体とは、炭素二重結合を一つ以上持つ不飽和炭化水素が重合してなる高分子化合物のうち、非晶性のものをいう。
【００３１】
非晶性オレフィン系重合体は、上記の無機充填材を結合固着させるバインダーの機能を果たす。また、結晶性でないため、射出成形された場合には冷却時における体積収縮が比較的少なく、製品としてのクレー標的の形状が変化しにくい。このことは、クレー標的が打ち出されたあとの飛翔経路が安定していることを意味する。こうした機能を適切に果たすための含有率の範囲は２〜５％であり、３〜４％であれば特に好ましい。
【００３２】
（５）脂肪族芳香族炭化水素樹脂
本発明に係るクレー標的用組成物の成分の一つである脂肪族芳香族炭化水素樹脂とは、炭素と水素とからなる化合物からなる合成高分子材料であって、全ての炭素分子が一列の鎖状につながっている化合物の残基、もしくは炭素原子の鎖に枝分かれ構造があっても環式構造を含まない化合物の残基を主骨格の一部とし、および／またはベンゼン環を含む化合物の残基を主骨格の一部とするものをいう。
【００３３】
本発明に係る脂肪族芳香族炭化水素樹脂は、本発明に係る組成物における他の無機成分・有機系成分、例えば炭酸カルシウム、ポリスチレン、非晶性オレフィン系重合体を互いに結合させるためのものである。したがって、脂肪族芳香族炭化水素樹脂の中でも、常温において粘着性および／または接着性を発現し、粘着剤または接着剤、特にホットメルト接着剤として使用される、平均分子量が１００〜１００００、好ましくは３００〜３０００であって、軟化点が７０〜１５０℃、好ましくは８０〜１２０℃の脂肪族系または芳香族系炭化水素樹脂を用いることが好ましい。
【００３４】
脂肪族系芳香族系炭化水素樹脂の含有率は、２〜４％、好ましくは２〜３．５％、特に好ましくは２〜３．０％である。上記のように結合剤として機能させるものであるから、この範囲を外れると、クレー標的としたときに求められる強度範囲および／または破砕性の範囲を外れてしまう。また、過剰に含有させると、射出成形温度における粘度が高くなり、成形性が低下する。
【００３５】
（６）安定／滑剤
本発明に係るクレー標的用組成物の成分の一つである安定／滑剤は、組成物における各成分の均一分散を促進するとともに、射出成形されたときの金型内の流動性を高めるためのものである。この機能を果たすのであれば、いかなる化合物を用いてもよいが、脂肪酸および／または脂肪酸塩を用いることが好ましい。
【００３６】
本発明に係る安定／滑剤は、上記の機能を果たすために、その含有量を２〜７％とする。含有率がこの範囲よりも低い場合には、分散性の低下や射出成形性の低下が懸念される。また、含有率がこの範囲よりも高い場合には、強度の低下が懸念される。好ましい含有率の範囲は４〜７％であり、６〜７％とすれば特に好ましい。
【００３７】
（７）その他の成分
本発明に係るクレー標的用組成物は、その他の成分として着色剤を含むことができる。クレー標的は、全体が黒、白、黄、オレンジ、或いは全ドーム部分を白、黄、オレンジに塗ったものであることが求められる。したがって、組成物に必要に応じて着色剤を添加して、所望の色にする必要がある。このための着色剤は、白であれば酸化チタン、黄色やオレンジについては有機系または無機系の顔料、黒はカーボンブラックのように公知の着色剤を使用すればよい。酸化チタンやカーボンブラックのように、上記の無機充填材の成分となりうる材料の場合には、無機充填材の一部として添加すればよいが、そうでない場合には、着色剤以外の組成物１００質量部に対して、１０質量部以下で、所望の色調に合わせて適量含有させればよい。１０質量部を超える場合には、その材料が機械特性や射出成形性に影響を与える場合が懸念されるため、１０質量部以下とすることが好ましい。
【００３８】
なお、着色の方法として、組成物に着色剤を混入するのではなく、クレー標的を形成したあとに、その表面に所定の色素を存在させるようにしてもよい。そのための最も簡便な方法は塗布である。
【００３９】
２．組成物の調整方法
本発明に係る組成物の調整に当たって特に制限される事項はない。したがって、上記の成分を任意の順番で添加して、公知の混錬機を用いて混合すればよい。
【００４０】
また、本発明に係る組成物は熱可塑性であるから、組成物全体を１００℃以上、好ましくは１２０℃以上に加熱すれば組成物全体の流動性が高まり、混錬における均一性を高めることが実現される。ただし、２００℃以上とすると、有機物系材料の分解が顕著となり所望の機械特性を得ることが困難となったり、狙いの色を実現することができなくなったりする可能性があるため、２００℃未満で行うことが好ましい。
【００４１】
３．クレー標的の製造方法
上記の方法により調整した組成物を、本発明では射出成形によってクレー標的とする。このため、いったん調整した組成物を押し出し成形などによってペレット（好ましくは直径数ｍｍ、長さ１ｃｍ程度の円筒体）として、公知の射出成形機のホッパに投入する。続いて、投入されたペレットを組成物の組成により適宜決定される温度、典型的には１３０℃〜２５０℃程度に加熱して組成物の粘度を低下させ、射出成形機が許容する上限圧力以下であって、組成物の組成により適宜決定される圧力、具体的には、例えば０．５〜３ｔ／ｃｍ２で、型締め状態でクレー形状が空洞状に形成される金型内に、粘度が低下した組成物を射出する。所定の時間を経過させることにより冷却させた金型内の組成物を、金型を開いて、クレー標的として取り出す。
【００４２】
このように、本発明に係るクレー標的は上記のクレー標的用組成物の射出成形により製造されうるので、この組成物は熱可塑性を有していることが求められる。
ここで、本発明に係る組成物はこのように熱可塑性を有しているので、クレー標的として成形され、射撃競技に使用されて破砕された残骸（破砕片）も、当然に熱可塑性を有する。したがって、この残骸を回収して射出成形機に投入可能な大きさに粉砕すれば、再びこれを原料としてクレー標的を成形することが可能である。このようにすれば、自然界に本来存在しない合成有機化合物の環境への拡散を最小限に抑えることができ、環境負荷を著しく低下させることが実現される。
【００４３】
なお、上記のように、本発明に係る組成物は射出成形で製造されることが好ましいが、プレス式の成形によって製造されてもかまわない。
【実施例】
【００４４】
続いて、実施例を用いて本発明をさらに説明するが、実施例は本発明の一態様を示すものであって、その内容によって本発明が限定されることはない。
【００４５】
［実施例１］
質量％で、炭酸カルシウム（備北粉化工業株式会社製  重炭酸カルシウム  ＢＦ８００、以下同じ。）を８２％、ポリスチレン（ＰＳ  ＪＡＰＡＮ株式会社製  ＰＳＪポリスチレン６７９、以下同じ。）を６％、樹脂族芳香族炭化水素樹脂（日本ゼオン株式会社製  クイントン  Ｕ１８５、以下同じ。）を２％、非晶性オレフィン樹脂（エボニック  デグサ  ジャパン株式会社製  ＶＥＳＴＯＰＬＡＳＴ、以下同じ。）を３％、安定/滑材としてステアリン酸（株式会社ＡＤＥＫＡ製  アデカスタブ  ＳＡ４００、以下同じ。）を６．４％、橙色顔料を０．６％混合したクレー標的用組成物を調整した。
【００４６】
次に、この組成物をペレット化し、射出成形装置を用いて、射出成形してクレー標的を４０皿得た。その製品重量の平均値は１０３ｇであった。
これらのクレー標的を標的放出機械にセットして打ち上げたところ、標的放出機械から打ち出されるときの割れ（出割れ）は発生しなかった。また、いずれの飛翔行程もほぼ同一であって、ブレがなく、これらを射撃して命中させた結果、６から１０個の大きな破砕片と少量の小さな破砕片になり、好適な破砕性を有することが確認された。
【００４７】
［実施例２］
質量％で、炭酸カルシウムを８３％、ポリスチレンを５％、樹脂族/芳香族炭化水素樹脂を２％、非晶性オレフィン樹脂を３％、安定/滑材としてステアリン酸を６．４％、橙色顔料を０．６％混合したクレー標的用組成物を調整した。次にこの組成物を射出成形してクレー標的を２０皿得た。その製品重量の平均値は１０５ｇであった。
【００４８】
続いて、これらのクレー標的を標的放出機械にセットして打ち上げたところ、標的放出機械から打ち出されるときの割れ（出割れ）は発生しなかった。また、いずれの飛翔行程もほぼ同一であって、ブレがなく、これらを射撃して命中させた結果、６から１０個の大きな破砕片と少量の小さな破砕片になり、好適な破砕性を有することが確認された。
【００４９】
［実施例３］
質量％で、炭酸カルシウムを８５％、ポリスチレンを５％、樹脂族/芳香族炭化水素樹脂を２％、非晶性オレフィン樹脂を２％、安定/滑材としてステアリン酸を５．５％、橙色顔料を０．５％混合したクレー標的用組成物を調整した。次にこの組成物を射出成形してクレー標的を２０皿得た。その製品重量の平均値は１０７ｇであった。
【００５０】
続いて、これらのクレー標的を標的放出機械にセットして打ち上げたところ、標的放出機械から打ち出されるときの割れ（出割れ）は発生しなかった。また、いずれの飛翔行程もほぼ同一であって、ブレがなく、これらを射撃して命中させた結果、６から１０個の大きな破砕片と少量の小さな破砕片になり、好適な破砕性を有することが確認された。
【００５１】
［実施例４］
質量％で、炭酸カルシウムを８０％、ポリスチレンを６％、樹脂族/芳香族炭化水素樹脂を２％、非晶性オレフィン樹脂を４％、安定/滑材としてステアリン酸を７．２％、白色顔料を０．８％混合したクレー標的用組成物を調整した。次にこの組成物を射出成形してクレー標的を２０皿得た。その製品重量の平均値は１０３ｇであった。
【００５２】
続いて、これらのクレー標的を標的放出機械にセットして打ち上げたところ、標的放出機械から打ち出されるときの割れ（出割れ）は発生しなかった。また、いずれの飛翔行程もほぼ同一であって、ブレがなく、これらを射撃して命中させた結果、６から１０個の大きな破砕片と少量の小さな破砕片になり、好適な破砕性を有することが確認された。
【００５３】
［比較例１］
質量％で、炭酸カルシウムを７５％、ポリスチレンを８％、樹脂族/芳香族炭化水素樹脂を７％、非晶性オレフィン樹脂を８％、安定/滑材としてステアリン酸を２％混合したクレー標的用組成物を調整した。次にこの組成物を射出成形してクレー標的を２０皿得た。その製品重量の平均値は１００ｇであった。
【００５４】
続いて、これらのクレー標的を標的放出機械にセットして打ち上げたところ、標的放出機械から打ち出されるときの割れ（出割れ）は発生せず、いずれの飛翔行程もほぼ同一であって、ブレがなかった。しかし、これらを射撃して命中させた結果、３個から６個の大きな破砕片と少量の小さな破砕片になり、大きな破砕片の大きさは不規則でばらつきがあった。したがって、好適な破砕性を有していないことが確認された。
【００５５】
［比較例２］
質量％で、炭酸カルシウムを７８％、ポリスチレンを８％、樹脂族/芳香族炭化水素樹脂を５％、非晶性オレフィン樹脂を７％、安定/滑材としてステアリン酸を２％混合したクレー標的用組成物を調整した。次にこの組成物を射出成形してクレー標的を２０皿得た。その製品重量の平均値は１０２ｇであった。
【００５６】
続いて、これらのクレー標的を標的放出機械にセットして打ち上げたところ、標的放出機械から打ち出されるときの割れ（出割れ）は発生せず、いずれの飛翔行程もほぼ同一であって、ブレがなかった。しかし、これらを射撃して命中させた結果、標的の一部に穴があいたものの、標的自体は割れることがなかった。したがって、好適な破砕性を有していないことが確認された。
【００５７】
［比較例３］
質量％で、炭酸カルシウムを８０％、ポリスチレンを６％、樹脂族/芳香族炭化水素樹脂を２％、非晶性オレフィン樹脂を６％、安定/滑材としてステアリン酸を６％混合したクレー標的用組成物を調整した。次にこの組成物を射出成形してクレー標的を３０皿得た。その製品重量の平均値は１０２ｇであった。
【００５８】
続いて、これらのクレー標的を標的放出機械にセットして打ち上げたところ、標的放出機械から打ち出されるときの割れ（出割れ）が発生する場合があり、必要な強度を有していないことが確認された。